БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая, мас.%: цемент 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в повышении прочности изделий, полученных из бетонной смеси.
Технический результат достигается тем, что бетонная смесь, включающая портландцемент, керамзит, керамзитовый песок, омыленную канифоль, воду, дополнительно содержит молотый шамот при следующем соотношении компонентов, мас.%: портландцемент 23,0-25,0; керамзит 4,5-5,5; керамзитовый песок 20,0-23,0; омыленная канифоль 0,001-0,0012; шамот 13,0-18,0; вода - остальное.
Составы бетонной смеси приведены в таблице.
Таблица
Компоненты
Содержание, мас.%:
состав №1
состав №2
состав №3
Портландцемент
23,0
24,0
25,0
Керамзит
5,5
5,0
4,5
Керамзитовый песок
20,0
21,5
23,0
Омыленная канифоль
0,001
0,0011
0,0012
Шамот
18,0
15,0
13,0
Вода
33,499
34,4989
34,4988
Прочность бетона на сжатие, МПа (в возрасте 28 сут)
не менее 3
не менее 3
не менее 3
Компоненты дозируют в требуемых количествах. Портландцемент, керамзит (фракция 10-20 мм), керамзитовый песок, молотый (до прохождения через сетку 1,25) шамот смешивают, добавляют воду, смыленную канифоль и еще раз смешивают. Приготовленную бетонную смесь укладывают в металлические (предварительно смазанные минеральным маслом) формы и оставляют до затвердевания.
Источники информации
1. А.с. №1276650 СССР, С04В 28/02, 14/18, 1986, бюл.46.